СПОСОБ ПОЛУЧЕНИЯ ПОЛИМЕРОВ СЛОЖНЫХ СОПОЛИЭФИРОВ ДЛЯ ПРОЗРАЧНЫХ ОДНОСЛОЙНЫХ КОНТЕЙНЕРОВ, ДЕМОНСТРИРУЮЩИХ УЛУЧШЕННЫЕ ХАРАКТЕРИСТИКИ ГАЗОПРОНИЦАЕМОСТИ

1. Композиция, содержащая
по крайней мере, один матричный полимер сложного полиэфира и,
по крайней мере, один наполнитель, выбираемый из группы, состоящей из органоглины, расслоившейся в полиамиде, содержащем полимеризованные звенья МКДА, и органоглины в виде нанопластинок;
где матричный полимер сложного полиэфира получают в результате полимеризации смеси, содержащей, по меньшей мере, одну дикарбоновую кислоту и, по меньшей мере, один диол, и
где матричный полимер сложного полиэфира имеет характеристическую вязкость в диапазоне от 0,7 до 0,9 при 30°С в смешанном растворителе, состоящем из 60% фенола и 40% 1,1,2,2-тетрахлорэтана, где % представляет собой мас.%, полученный при расчете на полную массу фенола и 1,1,2,2-тетрахлорэтана.
2. Композиция по п.1, где матричный полимер сложного полиэфира имеет характеристическую вязкость в диапазоне от 0,75 до 0,85.
3. Композиция по п.1, где матричный полимер сложного полиэфира имеет характеристическую вязкость в диапазоне от 0,80 до 0,85.
4. Композиция по п.1, где матричный полимер сложного полиэфира включает прореагировавшие группы терефталевой кислоты и этиленгликоля.
5. Композиция по п.1, где матричный полимер сложного полиэфира включает прореагировавшие группы терефталевой кислоты, изофталевой кислоты и этиленгликоля.
6. Композиция по п.1, дополнительно содержит
полимер, характеризующийся непроницаемостью по механизму только пассивной или пассивной/активной защиты.
7. Композиция по п.1, дополнительно содержит
сополиамидный полимер, характеризующийся непроницаемостью, в количестве вплоть до 6 мас.% при расчете на полную массу полимеров, включающих дикарбоновую кислоту.
8. Композиция по п.7, где сополиамидный полимер, характеризующийся непроницаемостью, включает прореагировавшие звенья мета-ксилендиамина, адипиновой кислоты и изофталевой кислоты.
9. Композиция по п.8, где сополиамидный полимер, характеризующийся непроницаемостью, диспергируют в матричном полимере сложного полиэфира, и
матричный полимер сложного полиэфира содержит вплоть до 10 мол.% полимеризованных мономерных звеньев изофталевой кислоты при расчете на общее количество молей всех мономерных звеньев дикарбоновой кислоты в полимере сложного полиэфира.
10. Композиция по п.9, где матричный полимер сложного полиэфира получают в результате полимеризации смеси без проведения твердофазной полимеризации.
11. Композиция по п.1, где в матричном полимере сложного полиэфира диспергируют наполнитель, и им является органоглина в виде нанопластинок; наполнитель присутствует в количестве вплоть до 5 мас.%; полимер сложного полиэфира содержит прореагировавшие звенья терефталевой кислоты и изофталевой кислоты; и изофталевая кислота присутствует в количестве вплоть до 10 мол.% при расчете на общее количество молей дикарбоновых кислот, присутствующих в полимере сложного полиэфира.
12. Композиция по п.11, дополнительно содержит
сополиамидный полимер, характеризующийся непроницаемостью, в количестве вплоть до 6 мас.% при расчете на полную массу полимеров, включающих дикарбоновую кислоту.
13. Композиция по п.12, где сополиамидный полимер, характеризующийся непроницаемостью, содержит прореагировавшие звенья мета-ксилендиамина, адипиновой кислоты и изофталевой кислоты.
14. Композиция по п.13, где сополиамидный полимер, характеризующийся непроницаемостью, диспергируют в матричной полимере сложного полиэфира, и
матричный полимер сложного полиэфира содержит вплоть до 10 мол.% полимеризованных мономерных звеньев изофталевой кислоты при расчете на общее количество молей всех мономерных звеньев дикарбоновой кислоты в полимере сложного полиэфира.
15. Контейнер, полученный формованием раздувом преформы, содержащей композицию по п.1 и полученной литьем под давлением.
16. Контейнер, полученный формованием раздувом преформы, содержащей композицию по п.1, и дополнительный полимер, характеризующийся непроницаемостью, и полученной литьем под давлением.
17. Контейнер по п.16, где каждый полимер, выбираемый из матричного полимера сложного полиэфира и дополнительного полимера, характеризующегося непроницаемостью, и независимо используют в форме, выбираемой из группы, состоящей из крошки, гранул, пластинок и округлых частиц, или используют непосредственно из расплава.
18. Контейнер, полученный в результате термоформования листа, содержащего композицию по п.1.
19. Контейнер по п.16, где полимер, характеризующийся непроницаемостью, включает прореагировавшие звенья мета-ксилендиамина, изофталевой кислоты и адипиновой кислоты.
20. Однослойный контейнер для газированного напитка в форме бутылки, включающий
однослойную пленку, содержащую композицию по п.1.
21. Контейнер для газированного напитка в форме бутылки, включающий
несколько пленок, сцепленных одна с другой;
где пленки содержат композицию по п.1 в количестве от 70 до 90 мас.% при расчете на полную массу пленок.
+
-
+
-
3
3
22. Композиция по п.1, где матричный полимер сложного полиэфира функционализуют, по крайней мере, одной кислотой, выбираемой из 5-NaSO -изофталевой кислоты и 5-LiSO -изофталевой кислоты.
23. Композиция, включающая
полимерную смесь, содержащую, по крайней мере, один матричный полимер сложного полиэфира и, по крайней мере, один полимер, характеризующийся непроницаемостью;
где полимер сложного полиэфира имеет характеристическую вязкость в диапазоне от 0,7 до 0,9, и ее получают в результате полимеризации в расплаве смеси, содержащей одну или несколько дикарбоновых кислот и один или несколько диолов; и
где полимер, характеризующийся непроницаемостью, включает один или несколько полимеров, выбираемых из полиамидного полимера, сополиамидного полимера, сополиамидного иономера, полимера амидофункционализованного сложного полиэфира и полимера, характеризующегося нелинейным присоединением к одному или нескольким кольцам, выбираемым из бензольного и нафталинового колец, присутствующих в нем.
24. Композиция по п.23, где полимер, характеризующийся непроницаемостью, включает полимер, характеризующийся нелинейным присоединением, по крайней мере, через одну из 1,2- и 1,3-функциональных групп, имеющихся на одном или нескольких кольцах, выбираемых из бензольного кольца и нафталинового кольца, присутствующих в дополнительном полимере, характеризующемся непроницаемостью.
25. Композиция по п.23, где матричный полимер сложного полиэфира содержит прореагировавшие звенья терефталевой кислоты и этиленгликоля.
26. Композиция по п.23, где матричный полимер сложного полиэфира содержит прореагировавшие звенья терефталевой кислоты и изофталевой кислоты; и изофталевая кислота в полимере сложного полиэфира присутствует в количестве вплоть до 10 мол.% при расчете на общее количество молей дикарбоновой кислоты в полимере сложного полиэфира.
27. Композиция по п.26, где матричный полимер сложного полиэфира получают в результате полимеризации смеси без проведения твердофазной полимеризации.
28. Композиция по п.23, где матричный полимер сложного полиэфира включает первый полимер, содержащий, по крайней мере, прореагировавшие звенья терефталевой кислоты и диола, и второй полимер, содержащий прореагировавшие звенья терефталевой кислоты, изофталевой кислоты и диола.
29. Композиция по п.23, где полимер, характеризующийся непроницаемостью, содержит прореагировавшие звенья адипиновой кислоты, изофталевой кислоты и мета-ксилендиамина.
30. Контейнер, полученный по способу формованием раздувом преформы, содержащей композицию по п.23 и полученной литьем под давлением.
31. Контейнер по п.30, характеризующийся толщиной стенки 10-12 милов и коэффициентом улучшения непроницаемости, равным 1,5 и более по сравнению с контейнером, сформованным из ПЭТФ, полученным при проведении твердофазной полимеризации.
+
-
+
-
3
3
32. Композиция по п.23, где матричный полимер сложного полиэфира функционализуют, по крайней мере, одной кислотой, выбираемой из 5-NaSO -изофталевой кислоты и 5-LiSO -изофталевой кислоты, или матричный полимер сложного полиэфира является амидофункционализованным.
33. Композиция по п.23, где, по крайней мере, один полимер, выбираемый из полимерного матричного полимера и дополнительного полимера, характеризующегося непроницаемостью, включает полимер, характеризующийся нелинейным присоединением, по крайней мере, одной из 1,2- и 1,3-функциональных групп к одному или нескольким кольцам, выбираемым из бензольного кольца и нафталинового кольца, присутствующих в полимере.
34. Контейнер, полученный в результате термоформования листа, содержащего композицию по п.23.